(57)【要約】【課題】  ダブルウィンドウ用ファイバに接続した際に、高伝送帯域幅となる波長領域が非常に広く、製造が容易で波長多重に適したマルチモード分散補償ファイバ、それを用いるモード分散の補償方法、光導波路、光伝送路及び光通信システムの提供。【解決手段】  波長０．８５μｍ帯及び波長１．３μｍ帯でともに０．４ＧＨｚ・ｋｍを超える伝送帯域幅を有する、Ｇｅをドーパントとして添加して作製されたダブルウィンドウ用マルチモードファイバに接続した際に、該ファイバの最適化された波長以外の波長又は波長帯における伝送帯域幅が該最適化波長における伝送帯域幅よりも高くなるようにモード分散を補償する特性を有することを特徴とするマルチモード分散補償ファイバ。前記被補償ファイバ１２とＦ添加ＭＭ−ＤＣＦ１１を接続して構成された光導波路１０。【選択図】  図２
2006221042.tif 000002
【特許請求の範囲】
【請求項１】
ゲルマニウムをドーパントとして石英ガラスに添加して作製されたダブルウィンドウ用マルチモードファイバからなる被補償ファイバに接続した際に、該被補償ファイバの最適化された波長以外の波長又は波長帯における伝送帯域幅が該最適化波長における伝送帯域幅よりも高くなるように被補償ファイバのモード分散を補償する特性を有することを特徴とするマルチモード分散補償ファイバ。
【請求項２】
波長０．８５μｍ帯及び波長１．３μｍ帯でともに０．４ＧＨｚ・ｋｍを超える伝送帯域幅を有する、ゲルマニウムをドーパントとして添加して作製されたダブルウィンドウ用マルチモードファイバからなる被補償ファイバに接続した際に、該被補償ファイバの最適化された波長以外の波長又は波長帯における伝送帯域幅が該最適化波長における伝送帯域幅よりも高くなるように被補償ファイバのモード分散を補償する特性を有することを特徴とするマルチモード分散補償ファイバ。
【請求項３】
波長１．０μｍで最適化され該波長で最大伝送帯域幅を有する、ゲルマニウムをドーパントとして添加して作製されたダブルウィンドウ用マルチモードファイバからなる被補償ファイバに接続した際に、該被補償ファイバの最適化された波長以外の波長又は波長帯における伝送帯域幅が該最適化波長における伝送帯域幅よりも高くなるように被補償ファイバのモード分散を補償する特性を有することを特徴とするマルチモード分散補償ファイバ。
【請求項４】
フッ素をドーパントとして石英ガラスに添加して作製されたフッ素添加ファイバからなることを特徴とする請求項１〜３のいずれかに記載のマルチモード分散補償ファイバ。
【請求項５】
被補償ファイバに接続した際に、０．７μｍ〜１．７μｍの波長領域において被補償ファイバより伝送帯域幅が高くなるようにモード分散を補償する特性を有することを特徴とする請求項１〜４のいずれかに記載のマルチモード分散補償ファイバ。
【請求項６】
被補償ファイバに接続した際に、０．８μｍ〜０．９μｍの波長領域において伝送帯域幅が１ＧＨｚ・ｋｍ以上、かつ１．２５μｍ〜１．５５μｍの波長領域において伝送帯域幅が４ＧＨｚ・ｋｍ以上となるようにモード分散を補償する特性を有することを特徴とする請求項１〜４のいずれかに記載のマルチモード分散補償ファイバ。
【請求項７】
被補償ファイバに接続した際に、０．８μｍ〜０．９μｍの波長領域において伝送帯域幅が１ＧＨｚ・ｋｍ以上、かつ１．２μｍ〜１．６μｍの波長領域において伝送帯域幅が３ＧＨｚ・ｋｍ以上となるようにモード分散を補償する特性を有することを特徴とする請求項１〜４のいずれかに記載のマルチモード分散補償ファイバ。
【請求項８】
被補償ファイバに接続した際に、０．８μｍ〜０．９μｍの波長領域において伝送帯域幅が１ＧＨｚ・ｋｍ以上となるようにモード分散を補償する特性を有することを特徴とする請求項１〜４のいずれかに記載のマルチモード分散補償ファイバ。
【請求項９】
被補償ファイバに接続した際に、１．２５μｍ〜１．５５μｍの波長領域において伝送帯域幅が４ＧＨｚ・ｋｍ以上となるようにモード分散を補償する特性を有することを特徴とする請求項１〜４のいずれかに記載のマルチモード分散補償ファイバ。
【請求項１０】
被補償ファイバに接続した際に、１．２μｍ〜１．６μｍの波長領域において伝送帯域幅が３ＧＨｚ・ｋｍ以上となるようにモード分散を補償する特性を有することを特徴とする請求項１〜４のいずれかに記載のマルチモード分散補償ファイバ。
【請求項１１】
被補償ファイバに接続した際に、１．３５μｍ〜１．５５μｍの波長領域において伝送帯域幅が３ＧＨｚ・ｋｍ以上となるようにモード分散を補償する特性を有することを特徴とする請求項１〜４のいずれかに記載のマルチモード分散補償ファイバ。
【請求項１２】
マルチモード分散補償ファイバは、α値が１．９５≦α≦２．１５であり、コア半径ａが１５μｍ≦ａ≦３５μｍであり、最大比屈折率Δが０．００５≦Δ≦０．０２５であり、その長さは、被補償ファイバに接続した全体ファイバ長に対する被補償ファイバの長さの比Ｒが０．１５≦Ｒ≦０．４７であることを特徴とする請求項１〜４のいずれかに記載のマルチモード分散補償ファイバ。
【請求項１３】
マルチモード分散補償ファイバは、α値が１．９≦α≦２．１であり、コア半径ａが１５μｍ≦ａ≦３５μｍであり、最大比屈折率Δが０．００５≦Δ≦０．０２５であり、その長さは、被補償ファイバに接続した全体ファイバ長に対する被補償ファイバの長さの比Ｒが０．３７≦Ｒ≦０．５７であることを特徴とする請求項１〜４のいずれかに記載のマルチモード分散補償ファイバ。
【請求項１４】
マルチモード分散補償ファイバは、α値が１．７≦α≦１．９であり、コア半径ａが１５μｍ≦ａ≦３５μｍであり、最大比屈折率Δが０．００５≦Δ≦０．０２５であり、その長さは、被補償ファイバに接続した全体ファイバ長に対する被補償ファイバの長さの比Ｒが０．６３≦Ｒ≦０．８３であることを特徴とする請求項１〜４のいずれかに記載のマルチモード分散補償ファイバ。
【請求項１５】
マルチモード分散補償ファイバは、α値が１．５≦α≦１．７であり、コア半径ａが１５μｍ≦ａ≦３５μｍであり、最大比屈折率Δが０．００５≦Δ≦０．０２５であり、その長さは、被補償ファイバに接続した全体ファイバ長に対する被補償ファイバの長さの比Ｒが０．７４≦Ｒ≦０．９４であることを特徴とする請求項１〜４のいずれかに記載のマルチモード分散補償ファイバ。
【請求項１６】
マルチモード分散補償ファイバは、α値が２．０≦α≦２．２であり、コア半径ａが１５μｍ≦ａ≦３５μｍであり、最大比屈折率Δが０．００５≦Δ≦０．０２５であり、その長さは、被補償ファイバに接続した全体ファイバ長に対する被補償ファイバの長さの比Ｒが０．４１≦Ｒ≦０．６１であることを特徴とする請求項１〜４のいずれかに記載のマルチモード分散補償ファイバ。
【請求項１７】
マルチモード分散補償ファイバは、α値が２．１≦α≦２．３であり、コア半径ａが１５μｍ≦ａ≦３５μｍであり、最大比屈折率Δが０．００５≦Δ≦０．０２５であり、その長さは、被補償ファイバに接続した全体ファイバ長に対する被補償ファイバの長さの比Ｒが０．６１≦Ｒ≦０．８１であることを特徴とする請求項１〜４のいずれかに記載のマルチモード分散補償ファイバ。
【請求項１８】
マルチモード分散補償ファイバは、α値が２．２≦α≦２．４であり、コア半径ａが１５μｍ≦ａ≦３５μｍであり、最大比屈折率Δが０．００５≦Δ≦０．０２５であり、その長さは、被補償ファイバに接続した全体ファイバ長に対する被補償ファイバの長さの比Ｒが０．６９≦Ｒ≦０．８９であることを特徴とする請求項１〜４のいずれかに記載のマルチモード分散補償ファイバ。
【請求項１９】
請求項１〜１８のいずれかに記載されたマルチモード分散補償ファイバを、ゲルマニウムをドーパントとして石英ガラスに添加して作製されたダブルウィンドウ用マルチモードファイバからなる被補償ファイバに接続し、該被補償ファイバの最適化された波長以外の波長又は波長帯における伝送帯域幅が該最適化波長における伝送帯域幅よりも高くなるように被補償ファイバのモード分散を補償することを特徴とするモード分散の補償方法。
【請求項２０】
請求項１〜１８のいずれかに記載されたマルチモード分散補償ファイバを、ゲルマニウムをドーパントとして石英ガラスに添加して作製されたダブルウィンドウ用マルチモードファイバからなる被補償ファイバに接続してなる光導波路。
【請求項２１】
請求項２０に記載された光導波路を備えた光伝送路。
【請求項２２】
波長多重を行うことを特徴とする請求項２１に記載の光伝送路。
【請求項２３】
請求項２１又は２２に記載された光伝送路を用いて構成された光通信システム。
【請求項２４】
ＦＴＴＨ、ＬＡＮ又はＳＡＮからなる群から選択される請求項２３に記載の光通信システム。
【発明の詳細な説明】
【技術分野】
【０００１】
本発明は、ダブルウィンドウ用に最適化されたマルチモードファイバ（Multimode fiber、以下、ＭＭＦと記す。）のモード分散を補償するマルチモード分散補償ファイバマルチモード分散補償ファイバ（Multimode Dispersion Compensating Fiber、以下、ＭＭ−ＤＣＦと記す。）、それを用いたダブルウィンドウ用ＭＭＦからなる被補償ファイバのモード分散の補償方法、ＭＭ−ＤＣＦと被補償ファイバとを接続してなる光導波路、該光導波路を用いた光伝送路及び光通信システムに関する。本発明のＭＭ−ＤＣＦは、前記被補償ファイバに接続して使用することにより、最適化した以外の波長帯において、伝送帯域幅を高くすることができる。また、従来のＭＭ−ＤＣＦに比べ、本発明のＭＭ−ＤＣＦは、高伝送帯域幅となる波長領域が非常に広く、波長多重に適している。
【背景技術】
【０００２】
グレーデッドインデックス（Graded Index、以下、ＧＩと記す。）型ＭＭＦは、光ローカルエリアネットワーク（Local Area Network、以下、ＬＡＮと記す。）の伝送線路として広く使われている。ＬＡＮの高速化要求に従い、ＭＭＦのプロファイル制御の精度が上がり、現在はほぼ性能限界に達している。ＭＭＦの伝送帯域幅をこれ以上に高めるためには、波長多重（Wavelength Division Multiplexing、以下、ＷＤＭと記す。）しなければならない。
【０００３】
しかし、従来のゲルマニウム（Ｇｅ）をドーパントとして石英ガラスに添加して作製されたＭＭＦは、最適な形状が波長に大きく依存するため、ある特定の波長に対して最適化されたＭＭＦは、異なる波長では伝送帯域幅がかなり劣化することになり、ＷＤＭには向かない。
【０００４】
本発明者らは、所望の波長で伝送帯域幅が高くなるＭＭ−ＤＣＦを発明し、既に特許出願している（特願２００３−８３７９０及び特願２００３−８３７９１）。
【０００５】
その他、本発明に関連する従来技術としては、例えば、非特許文献１〜５に開示されている。
【非特許文献１】R. Olshansky and D. B. Keck,“Pulse broadening in graded-index optical fibers,”Appl. Opt., vol. 15, pp. 483-491, 1976
【非特許文献２】N. Shibata and T. Edahiro,“Refractive-index dispersion for GeO2-, P2O5-, and B2O3-doped silica glasses in optical fibers,”Trans. IECE Japan, vol. E65, pp. 166-172, 1982
【非特許文献３】J. W. Fleming,“Material dispersion in lightguide glasses,”Electron Lett., vol. 14, pp. 326-328, 1978
【非特許文献４】Mode Scrambler Requirements for Overfilled Launching Conditions to Multimode Fibers, TIA/EIA Fiber Optic Test Procedure (FOTP)-54, Dec. 2001
【非特許文献５】D. G. Cunningham and W. G. Lane, Gigabit Ethernet Networking, Indianapolis, IN: Macmillan Technical Publishing, 2003, p.346
【発明の開示】
【発明が解決しようとする課題】
【０００６】
しかしながら、特願２００３−８３７９０及び特願２００３−８３７９１において本発明者らが提案したＭＭ−ＤＣＦは、従来のＭＭＦと同じくゲルマニウム（Ｇｅ）をドーパントとして石英ガラスに添加して作製されたものであるため、確かに所望の波長の伝送帯域幅を高くすることができるが、その波長から少し外れた波長領域では、やはり伝送帯域幅が急激に劣化する問題がある。
【０００７】
本発明は前記事情に鑑みてなされ、ダブルウィンドウ用に最適化されたＭＭＦからなる被補償ファイバに接続した際に、高伝送帯域幅となる波長領域が非常に広く、製造が容易なＷＤＭに適したＭＭ−ＤＣＦ、それを用いるモード分散の補償方法、光導波路、光伝送路及び光通信システムの提供を目的とする。
【課題を解決するための手段】
【０００８】
前記目的を達成するため、本発明は、Ｇｅをドーパントとして石英ガラスに添加して作製されたダブルウィンドウ用ＭＭＦからなる被補償ファイバに接続した際に、該被補償ファイバの最適化された波長以外の波長又は波長帯における伝送帯域幅が該最適化波長における伝送帯域幅よりも高くなるように被補償ファイバのモード分散を補償する特性を有することを特徴とするＭＭ−ＤＣＦを提供する。
【０００９】
また本発明は、波長０．８５μｍ帯及び波長１．３μｍ帯でともに０．４ＧＨｚ・ｋｍを超える伝送帯域幅を有する、Ｇｅをドーパントとして添加して作製されたダブルウィンドウ用ＭＭＦからなる被補償ファイバに接続した際に、該被補償ファイバの最適化された波長以外の波長又は波長帯における伝送帯域幅が該最適化波長における伝送帯域幅よりも高くなるように被補償ファイバのモード分散を補償する特性を有することを特徴とするＭＭ−ＤＣＦを提供する。
【００１０】
また本発明は、波長１．０μｍで最適化され該波長で最大伝送帯域幅を有する、Ｇｅをドーパントとして添加して作製されたダブルウィンドウ用ＭＭＦからなる被補償ファイバに接続した際に、該被補償ファイバの最適化された波長以外の波長又は波長帯における伝送帯域幅が該最適化波長における伝送帯域幅よりも高くなるように被補償ファイバのモード分散を補償する特性を有することを特徴とするＭＭ−ＤＣＦを提供する。
【００１１】
本発明において、ＭＭ−ＤＣＦは、フッ素（Ｆ）をドーパントとして石英ガラスに添加して作製されたＦ添加ファイバからなることが好ましい。
【００１２】
本発明において、ＭＭ−ＤＣＦは、被補償ファイバに接続した際に、０．７μｍ〜１．７μｍの波長領域において、被補償ファイバより伝送帯域幅が高くなるようにモード分散を補償する特性を有することが好ましい。
【００１３】
本発明において、ＭＭ−ＤＣＦは、被補償ファイバに接続した際に、０．８μｍ〜０．９μｍの波長領域において伝送帯域幅が１ＧＨｚ・ｋｍ以上、かつ１．２５μｍ〜１．５５μｍの波長領域において伝送帯域幅が４ＧＨｚ・ｋｍ以上となるようにモード分散を補償する特性を有することが好ましい。
【００１４】
本発明において、ＭＭ−ＤＣＦは、被補償ファイバに接続した際に、０．８μｍ〜０．９μｍの波長領域において伝送帯域幅が１ＧＨｚ・ｋｍ以上、かつ１．２μｍ〜１．６μｍの波長領域において伝送帯域幅が３ＧＨｚ・ｋｍ以上となるようにモード分散を補償する特性を有することが好ましい。
【００１５】
本発明において、ＭＭ−ＤＣＦは、被補償ファイバに接続した際に、０．８μｍ〜０．９μｍの波長領域において伝送帯域幅が１ＧＨｚ・ｋｍ以上となるようにモード分散を補償する特性を有することが好ましい。
【００１６】
本発明において、ＭＭ−ＤＣＦは、被補償ファイバに接続した際に、１．２５μｍ〜１．５５μｍの波長領域において伝送帯域幅が４ＧＨｚ・ｋｍ以上となるようにモード分散を補償する特性を有することが好ましい。
【００１７】
本発明において、ＭＭ−ＤＣＦは、被補償ファイバに接続した際に、１．２μｍ〜１．６μｍの波長領域において伝送帯域幅が３ＧＨｚ・ｋｍ以上となるようにモード分散を補償する特性を有することが好ましい。
【００１８】
本発明において、ＭＭ−ＤＣＦは、被補償ファイバに接続した際に、１．３５μｍ〜１．５５μｍの波長領域において伝送帯域幅が３ＧＨｚ・ｋｍ以上となるようにモード分散を補償する特性を有することが好ましい。
【００１９】
本発明において、ＭＭ−ＤＣＦは、α値が１．９５≦α≦２．１５であり、コア半径ａが１５μｍ≦ａ≦３５μｍであり、最大比屈折率Δが０．００５≦Δ≦０．０２５であり、その長さは、被補償ファイバに接続した全体ファイバ長に対する被補償ファイバの長さの比Ｒが０．１５≦Ｒ≦０．４７であることが好ましい。
【００２０】
本発明において、ＭＭ−ＤＣＦは、α値が１．９≦α≦２．１であり、コア半径ａが１５μｍ≦ａ≦３５μｍであり、最大比屈折率Δが０．００５≦Δ≦０．０２５であり、その長さは、前記の比Ｒが０．３７≦Ｒ≦０．５７であることが好ましい。
【００２１】
本発明において、ＭＭ−ＤＣＦは、α値が１．７≦α≦１．９であり、コア半径ａが１５μｍ≦ａ≦３５μｍであり、最大比屈折率Δが０．００５≦Δ≦０．０２５であり、その長さは、前記の比Ｒが０．６３≦Ｒ≦０．８３であることが好ましい。
【００２２】
本発明において、ＭＭ−ＤＣＦは、α値が１．５≦α≦１．７であり、コア半径ａが１５μｍ≦ａ≦３５μｍであり、最大比屈折率Δが０．００５≦Δ≦０．０２５であり、その長さは、前記の比Ｒが０．７４≦Ｒ≦０．９４であることが好ましい。
【００２３】
本発明において、ＭＭ−ＤＣＦは、α値が２．０≦α≦２．２であり、コア半径ａが１５μｍ≦ａ≦３５μｍであり、最大比屈折率Δが０．００５≦Δ≦０．０２５であり、その長さは、前記の比Ｒが０．４１≦Ｒ≦０．６１であることが好ましい。
【００２４】
本発明において、ＭＭ−ＤＣＦは、α値が２．１≦α≦２．３であり、コア半径ａが１５μｍ≦ａ≦３５μｍであり、最大比屈折率Δが０．００５≦Δ≦０．０２５であり、その長さは、前記の比Ｒが０．６１≦Ｒ≦０．８１であることが好ましい。
【００２５】
本発明において、ＭＭ−ＤＣＦは、α値が２．２≦α≦２．４であり、コア半径ａが１５μｍ≦ａ≦３５μｍであり、最大比屈折率Δが０．００５≦Δ≦０．０２５であり、その長さは、前記の比Ｒが０．６９≦Ｒ≦０．８９であることが好ましい。
【００２６】
また本発明は、前述した本発明に係るＭＭ−ＤＣＦを、Ｇｅをドーパントとして石英ガラスに添加して作製されたダブルウィンドウ用ＭＭＦからなる被補償ファイバに接続し、該被補償ファイバの最適化された波長以外の波長又は波長帯における伝送帯域幅が該最適化波長における伝送帯域幅よりも高くなるように被補償ファイバのモード分散を補償することを特徴とするモード分散の補償方法を提供する。
【００２７】
また本発明は、前述した本発明に係るＭＭ−ＤＣＦを、Ｇｅをドーパントとして石英ガラスに添加して作製されたダブルウィンドウ用ＭＭＦからなる被補償ファイバに接続してなる光導波路を提供する。
【００２８】
また本発明は、前述した本発明に係る光導波路を備えた光伝送路を提供する。
前記光伝送路は、波長多重を行うものであることが好ましい。
【００２９】
また本発明は、前述した本発明に係る光伝送路を用いて構成された光通信システムを提供する。
この光通信システムとしては、ＦＴＴＨ、ＬＡＮ又はＳＡＮからなる群から選択されることが好ましい。
【発明の効果】
【００３０】
本発明のＭＭ−ＤＣＦを用いることにより、現在多く敷設されているダブルウィンドウ用ＭＭＦを広い波長領域で高い伝送帯域幅を持つようにすることができる。その特性を生かしてＷＤＭを行えば、低コストでＭＭＦの伝送帯域幅を著しく高めることができる。
本発明のＭＭ−ＤＣＦを用いる補償の対象は、既設の光伝送路を含むので、非常に広範囲にわたり使用することができ、既存の光伝送路の伝送帯域幅を高めてＷＤＭが可能な光伝送路を構成することができる。
【発明を実施するための最良の形態】
【００３１】
本発明は、Ｇｅをドーパントとして石英ガラスに添加して作製されたダブルウィンドウ用ＭＭＦからなる被補償ファイバのモード分散を補償するためのＭＭ−ＤＣＦを提供する。本発明の好適な実施形態において、このＭＭ−ＤＣＦとしては、フッ素（Ｆ）をドーパントとして石英ガラスに添加して作製されたＦ添加ＭＭ−ＤＣＦが挙げられる。
【００３２】
このＦ添加ＭＭ−ＤＣＦは、Ｆをドーパントとして石英ガラスに添加し、そのＦ添加量が中心から径方向外方に向けて漸次高くなっているコアと、該コアを囲むフッ素添加石英ガラスからなるクラッドとを備えて構成されたＭＭＦが好適に用いられる。このＦ添加ＭＭ−ＤＣＦのコアは、ＧＩ型の屈折率分布を有しており、該コア中央の最大屈折率は、石英ガラスの屈折率とほぼ等しくなっている。
【００３３】
また、ダブルウィンドウ用ＭＭＦからなる被補償ファイバは、外周から中心に向けてＧｅ添加量を漸次増加させたＧｅ添加石英ガラスからなるコアと、該コアを囲む純石英ガラスからなるクラッドとを備えて構成されたＭＭＦが好適に用いられる。この被補償ファイバのコアは、ＧＩ型の屈折率分布を有しており、該コア中央の最大屈折率は、石英ガラスの屈折率よりも高くなっている。本発明で用いる被補償ファイバは、波長０．８５μｍ帯及び波長１．３μｍ帯でともに０．４ＧＨｚ・ｋｍを超える伝送帯域幅を有するものが好ましい。
【００３４】
前記Ｆ添加ＭＭ−ＤＣＦの一端を前記被補償ファイバの一端に接続する場合、その接続方法としては限定されず、融着接続法、光コネクタやメカニカルスプライスを用いた接続法などを採用し得る。なお、前記Ｆ添加ＭＭ−ＤＣＦの一端と前記被補償ファイバの一端を接続した場合、両方のコアの屈折率が異なるために接続点で反射を生じるが、その反射はマイナス数十ｄＢ以下になると予想されるので、実用的に問題を生じることはない。
【００３５】
このＦ添加ＭＭ−ＤＣＦをＧｅ添加ダブルウィンドウ用ＭＭＦからなる被補償ファイバに接続すると、被補償ファイバの設計波長以外の所望波長の伝送帯域幅（ＯＦＬ帯域、非特許文献４参照。）を大幅に高くすることができる。また、Ｆ添加ＭＭＦはＧｅ添加ＭＭＦと添加物の分散特性が異なるため、所望波長だけでなく、それを含む周辺の広い波長領域においても高い伝送帯域幅を持つことができる。この構成を利用すれば、ＭＭＦによるＷＤＭが可能となり、主に短距離光通信、例えば、例えば、ＦＴＴＨ（Fiber To The Home）、ＬＡＮ、ＳＡＮ（Storage Area Network）における伝送容量を飛躍的に増すことができる。
【００３６】
ＭＭＦはファイバのプロファイルをＧＩ型にすることで、マルチモード間の伝送速度の差を極力抑え、高い伝送帯域幅を実現している。この種のファイバは高い開口数（ＮＡ）を持ち、短距離光通信路として期待されている。
【００３７】
ＧＩ型ＭＭＦの屈折率は通常、次式（１）に示すα乗屈折率分布となるように作製される。
【００３８】
【数１】
2006221042.tif 000003
【００３９】
ただし、式（１）中、ａはコア半径、ｒは径方向座標、ｎ１はコア中心屈折率、Δは最大比屈折率差を表す。αは所望の波長帯で伝送帯域幅が最大になるように制御される。
【００４０】
αの最適値αｏｐｔは、ＷＫＢ法により次式（２）のように計算される（非特許文献１参照。）。
【００４１】
【数２】
2006221042.tif 000004
【００４２】
ただし、ｙは次式（３）
【００４３】
【数３】
2006221042.tif 000005
【００４４】
で与えられるOlshanskyパラメータである。ここで、λは波長を表し、Ｎ１＝ｎ１−λ（ｄｎ１／ｄλ）はコア中心の群屈折率を表す。
【００４５】
αの最適値は石英に添加する材料により異なる。図１はΔ＝０．０１とし、Ｇｅ及びＦを添加した場合のαｏｐｔの波長依存性を示している。図示のように、いずれの場合もαｏｐｔの値が波長の変化とともに大きく変化することがわかる。これは例えば波長０．８５μｍで最適化されたＭＭＦはいずれも他の波長、例えば波長１．３μｍで最適なα値から外れ、そこでは高い伝送帯域幅が得られないことを意味する。なお、この計算及び以下の全ての計算において、純石英およびＧｅ添加石英の材料分布係数は、非特許文献２に記載された数値を使用し、Ｆ添加石英は非特許文献３に記載されたものを使用している。
【００４６】
図１において、仮にＧｅ添加ファイバ、Ｆ添加ファイバは、いずれも波長０．８５μｍで最適化されたものとし、αはその波長での最適値αＧｅ１．３、αＦ１．３をとったと仮定する。図１からわかるように、短波長、例えば、０．８５μｍにおいては、αＧｅ１．３が最適値より小さく、αＦ１．３が最適値より大きい。つまり、波長０．８５μｍの信号は、Ｇｅ添加ファイバ伝送では、高次モードが低次モードよりも速く伝わり、逆にＦ添加ファイバ伝送では、高次モードが低次モードよりも遅く伝わる。この２種類のファイバを接続して使用すると、１．３μｍ帯信号の伝送帯域幅を劣化させることなく、０．８５μｍ帯信号のモード分散が互いにキャンセルされ、補償される。結果として、ファイバの構成を最適化すれば、非常に広い波長領域において、高い伝送帯域幅を実現することができる。
【００４７】
このＦ添加ＭＭ−ＤＣＦは、被補償ファイバに接続した際に、次の特性（ａ）〜（ｇ）のうちの１つ、好ましくは２つ以上、より好ましは３つ以上を有することが好ましい。
（ａ）０．７μｍ〜１．７μｍの波長領域において、被補償ファイバより伝送帯域幅が高くなるようにモード分散を補償する特性を有すること。
（ｂ）０．８μｍ〜０．９μｍの波長領域において伝送帯域幅が１ＧＨｚ・ｋｍ以上、かつ１．２５μｍ〜１．５５μｍの波長領域において伝送帯域幅が４ＧＨｚ・ｋｍ以上となるようにモード分散を補償する特性を有すること。
（ｃ）０．８μｍ〜０．９μｍの波長領域において伝送帯域幅が１ＧＨｚ・ｋｍ以上、かつ１．２μｍ〜１．６μｍの波長領域において伝送帯域幅が３ＧＨｚ・ｋｍ以上となるようにモード分散を補償する特性を有すること。
（ｄ）０．８μｍ〜０．９μｍの波長領域において伝送帯域幅が１ＧＨｚ・ｋｍ以上となるようにモード分散を補償する特性を有すること。
（ｅ）１．２５μｍ〜１．５５μｍの波長領域において伝送帯域幅が４ＧＨｚ・ｋｍ以上となるようにモード分散を補償する特性を有すること。
（ｆ）１．２μｍ〜１．６μｍの波長領域において伝送帯域幅が３ＧＨｚ・ｋｍ以上となるようにモード分散を補償する特性を有すること。
（ｇ）１．３５μｍ〜１．５５μｍの波長領域において伝送帯域幅が３ＧＨｚ・ｋｍ以上となるようにモード分散を補償する特性を有すること。
【００４８】
図２は、本発明に係るＭＭ−ＤＣＦを用いて構成された光導波路の一例を示す構成図であり、この光導波路１０は、Ｆ添加ＭＭ−ＤＣＦ１１と、Ｇｅ添加ダブルウィンドウ用ＭＭＦからなる被補償ファイバ１２（target）とを接続点１３において接続して構成されている。
【００４９】
この光導波路１０において、被補償ファイバ１２が、波長０．８５μｍ帯及び波長１．３μｍ帯でともに０．４ＧＨｚ・ｋｍを超える伝送帯域幅を有し、波長１．０μｍで最適化され該波長で最大伝送帯域幅を有する、Ｇｅをドーパントとして添加して作製されたダブルウィンドウ用ＭＭＦからなる被補償ファイバである場合、これに接続するＦ添加ＭＭ−ＤＣＦ１１の特性と長さは、以下の（１）〜（７）のうちの少なくとも１つ、好ましくは２つ以上、より好ましくは３つ以上となるように選択することが好ましい。なお、Ｆ添加ＭＭ−ＤＣＦ１１の長さは、被補償ファイバ１２の長さをＬ１、Ｆ添加ＭＭ−ＤＣＦ１１の長さをＬ２とした時に、Ｒ＝Ｌ１／（Ｌ１＋Ｌ２）の計算式によって算出される比Ｒによって表すものとする。
（１）Ｆ添加ＭＭ−ＤＣＦ１１は、α値が１．９５≦α≦２．１５であり、コア半径ａが１５μｍ≦ａ≦３５μｍであり、最大比屈折率Δが０．００５≦Δ≦０．０２５であり、その長さは、前記の比Ｒが０．１５≦Ｒ≦０．４７であること。
（２）Ｆ添加ＭＭ−ＤＣＦ１１は、α値が１．９≦α≦２．１であり、コア半径ａが１５μｍ≦ａ≦３５μｍであり、最大比屈折率Δが０．００５≦Δ≦０．０２５であり、その長さは、前記の比Ｒが０．３７≦Ｒ≦０．５７であること。
（３）Ｆ添加ＭＭ−ＤＣＦ１１は、α値が１．７≦α≦１．９であり、コア半径ａが１５μｍ≦ａ≦３５μｍであり、最大比屈折率Δが０．００５≦Δ≦０．０２５であり、その長さは、前記の比Ｒが０．６３≦Ｒ≦０．８３であること。
（４）Ｆ添加ＭＭ−ＤＣＦ１１は、α値が１．５≦α≦１．７であり、コア半径ａが１５μｍ≦ａ≦３５μｍであり、最大比屈折率Δが０．００５≦Δ≦０．０２５であり、その長さは、前記の比Ｒが０．７４≦Ｒ≦０．９４であること。
（５）Ｆ添加ＭＭ−ＤＣＦ１１は、α値が２．０≦α≦２．２であり、コア半径ａが１５μｍ≦ａ≦３５μｍであり、最大比屈折率Δが０．００５≦Δ≦０．０２５であり、その長さは、前記の比Ｒが０．４１≦Ｒ≦０．６１であること。
（６）Ｆ添加ＭＭ−ＤＣＦ１１は、α値が２．１≦α≦２．３であり、コア半径ａが１５μｍ≦ａ≦３５μｍであり、最大比屈折率Δが０．００５≦Δ≦０．０２５であり、その長さは、前記の比Ｒが０．６１≦Ｒ≦０．８１であること。
（７）ＭＭ−ＤＣＦは、α値が２．２≦α≦２．４であり、コア半径ａが１５μｍ≦ａ≦３５μｍであり、最大比屈折率Δが０．００５≦Δ≦０．０２５であり、その長さは、前記の比Ｒが０．６９≦Ｒ≦０．８９であること。
【００５０】
この光導波路１０は、Ｆ添加ＭＭ−ＤＣＦ１１と、Ｇｅ添加ダブルウィンドウ用ＭＭＦからなる被補償ファイバ１２（target）とを接続点１３において接続した構成とし、それぞれのファイバの構成を前記（１）〜（７）に例示したように最適化することによって、非常に広い波長領域において高い伝送帯域幅を実現することができ、ＷＤＭが可能なものとなる。
また、使用するＦ添加ＭＭ−ＤＣＦ１１は、１種類のドーパントの単独添加により作製できるので、製造が容易である。
また、既に敷設されている光伝送路等の光ファイバを被補正ファイバ１２として、この光導波路構造を前記光伝送路等に適用することで、その光伝送路等の伝送帯域幅を改善することが容易にできる。
また、使用するＦ添加ＭＭ−ＤＣＦ１１の屈折率分布の形状を厳密に制御しなくても、接続するＦ添加ＭＭ−ＤＣＦ１１の長さを調節することにより、広い伝送帯域幅を得ることができるので、ＭＭ−ＤＣＦの製造トレランスへの要求を低くすることができる。
また、接続するＦ添加ＭＭ−ＤＣＦ１１の長さを変えることにより、光導波路１０又は光伝送路全体の波長特性を調整することができるので、広い伝送帯域幅が要求される波長領域を選ぶことができる。
【００５１】
さらに、本発明は、前述したＦ添加ＭＭ−ＤＣＦ１１を、Ｇｅをドーパントとして石英ガラスに添加して作製されたダブルウィンドウ用ＭＭＦからなる被補償ファイバ１２に接続し、被補償ファイバ１２の最適化された波長以外の波長又は波長帯における伝送帯域幅が該最適化波長における伝送帯域幅よりも高くなるように被補償ファイバ１２のモード分散を補償することを特徴とするモード分散の補償方法を提供する。本発明の方法によれば、Ｆ添加ＭＭ−ＤＣＦ１１を、既存の光伝送路において敷設されているＧｅ添加ＭＭＦからなる被補償ファイバ１２に接続することによって、非常に広い波長領域において高い伝送帯域幅を実現することができ、ＷＤＭが可能な光導波路及び該光導波路を備えた光伝送路、さらに該光伝送路を用いて構成されたＦＴＴＨ、ＬＡＮ又はＳＡＮなどの光通信システムを提供することができる。
【実施例】
【００５２】
［実施例１］
図２に示すようにＧｅ添加ＭＭＦからなる被補償ファイバ１２（target）とＦ添加ＭＭ−ＤＣＦ１１を接続した場合を考える。被補償ファイバ１２の長さをＬ１、Ｆ添加ＭＭ−ＤＣＦ１１の長さをＬ２とし、Ｒ＝Ｌ１／（Ｌ１＋Ｌ２）とする。
【００５３】
被補償ファイバ１２は、Δ＝０．０１、ａ＝２５μｍ、α値はαＧｅ＝２．０３とし、波長１．０μｍに最適化されているとする。この被補償ファイバ１２は波長０．８５μｍでも波長１．３μｍでも伝送帯域幅（ＯＦＬ帯域、非特許文献４参照。）が０．４ＧＨｚ・ｋｍを超えており、ダブルウィンドウ用ＭＭＦ（非特許文献５参照。）として用いることができる。Ｆ添加ＭＭ−ＤＣＦ１１もΔ＝０．０１、ａ＝２５μｍとし、α値はαＦ＝２．０５とする。このＦ添加ＭＭ−ＤＣＦ１１は単独でも波長１．０μｍ付近に最高伝送帯域幅を有する。
【００５４】
図３は、０．２≦Ｒ≦０．３とした場合の伝送帯域幅の波長特性を示すグラフである。また図４は０．３２≦Ｒ≦０．４２とした場合の伝送帯域幅の波長特性を示すグラフである。ただし、伝送帯域幅の計算は、入射パルスの時間半値全幅（ＦＷＨＭ：Full Width at Half-Maximum）ΔτＦＷＨＭ＝１ｎｓ、スペクトル平均自乗平方根（ＲＭＳ：Root Mean Square）幅ΔλＲＭＳ＝０．５ｎｍ、ビームＦＷＨＭ幅ΔωＦＷＨＭ＝５０μｍとしている。また、図５はＲ＝０．３としてＦ添加ＭＭ−ＤＣＦ１１によって分散補償した場合、被補償ファイバ１２のみの場合、及びＧｅ添加ＭＭ−ＤＣＦで被補償ファイバ１２を波長０．８５μｍについて補償した場合（Ｇｅ  ＭＭＤＣＦ（０．８５μｍ））と波長１．４０μｍについて補償した場合（Ｇｅ  ＭＭＤＣＦ（１．４０μｍ））のそれぞれの伝送帯域幅の波長特性を比較したグラフである。Ｇｅ添加ＭＭＦを各波長で最適化した場合の伝送帯域幅はＧｅ  ＭＭ−ＤＣＦでその波長について補償した場合の伝送帯域幅とほぼ同じである。
【００５５】
図３〜図５に示すように、０．２≦Ｒ≦０．４２の範囲でＦ添加ＭＭ−ＤＣＦ１１で被補償ファイバ１２を分散補償した場合、１．０μｍの伝送帯域幅を劣化させることなく、短波長側及び長波長側の伝送帯域幅を大幅に高くすることができる。特に、Ｒ＝０．３とした場合、波長０．７μｍから１．７μｍまでの波長領域の伝送帯域幅を大幅に高くすることができる。この波長特性はＧｅ添加ＭＭ−ＤＣＦで分散補償した場合、あるいは、被補償ファイバ１２を短波長あるいは長波長で最適化した場合に比べて、非常に広い波長領域で高い伝送帯域幅を有する。
【００５６】
［実施例２］
被補償ファイバ１２は、実施例１と同様に波長１．０μｍに最適化されているＧｅ添加ＭＭＦとする。Ｆ添加ＭＭ−ＤＣＦはΔ＝０．０１、ａ＝２５μｍとし、α値はαＦ＝２．０とする。
【００５７】
図６は、０．４２≦Ｒ≦０．５２とした場合の伝送帯域幅の波長特性を示すグラフである。また、図７はＲ＝０．４６としてＦ添加ＭＭ−ＤＣＦ１１で分散補償した場合と被補償ファイバ１２のみの場合及びＧｅ添加ＭＭ−ＤＣＦ（Ｇｅ  ＭＭＤＣＦ（１．４μｍ））で被補償ファイバ１２を補償した場合のそれぞれの伝送帯域幅の波長特性を比較したグラフである。
【００５８】
図６及び図７に示すように、０．４２≦Ｒ≦０．５２としてＦ添加ＭＭ−ＤＣＦ１１で被補償ファイバ１２を分散補償した場合、長波長側の伝送帯域幅を大幅に高くすることができる。特に、Ｒ＝０．４６とした場合、波長１．１μｍから波長１．７μｍまでの波長領域の伝送帯域幅を大幅に高くすることができる。この波長特性はＧｅ添加ＭＭ−ＤＣＦで分散補償した場合、あるいは、被補償ファイバ１２を長波長側で最適化した場合に比べて、非常に広い波長領域で高い伝送帯域幅を有する。
【００５９】
［実施例３］
被補償ファイバ１２は、実施例１と同様に波長１．０μｍに最適化されているＧｅ添加ＭＭＦとする。Ｆ添加ＭＭ−ＤＣＦ１１はΔ＝０．０１、ａ＝２５μｍとし、α値はαＦ＝１．８とする。
【００６０】
図８は、０．６８≦Ｒ≦０．７８とした場合の伝送帯域幅の波長特性を示すグラフである。また、図９はＲ＝０．７３としてＦ添加ＭＭ−ＤＣＦ１１で分散補償した場合と被補償ファイバ１２のみの場合及びＧｅ添加ＭＭ−ＤＣＦ（Ｇｅ  ＭＭＤＣＦ（１．４０μｍ））で被補償ファイバ１２を補償した場合のそれぞれの伝送帯域幅の波長特性を比較したグラフである。
【００６１】
図８及び図９に示すように、０．６８≦Ｒ≦０．７８としてＦ添加ＭＭ−ＤＣＦ１１で被補償ファイバ１２を分散補償した場合、長波長側の伝送帯域幅を大幅に高くすることができる。特に、Ｒ＝０．７３とした場合、波長１．２μｍから波長１．７μｍまでの波長領域の伝送帯域幅を大幅に高くすることができる。この波長特性はＧｅ添加ＭＭ−ＤＣＦで分散補償した場合、あるいは、被補償ファイバ１２を長波長側で最適化した場合に比べて、非常に広い波長領域で高い伝送帯域幅を有する。
【００６２】
［実施例４］
被補償ファイバ１２は、実施例１と同様に波長１．０μｍに最適化されているＧｅ添加ＭＭＦとする。Ｆ添加ＭＭ−ＤＣＦ１１はΔ＝０．０１、ａ＝２５μｍとし、α値はαＦ＝１．６とする。
【００６３】
図１０は、０．７９≦Ｒ≦０．８９とした場合の伝送帯域幅の波長特性を示すグラフである。また、図１１はＲ＝０．８３としてＦ添加ＭＭ−ＤＣＦ１１で分散補償した場合と被補償ファイバ１２のみの場合及びＧｅ添加ＭＭ−ＤＣＦ（Ｇｅ  ＭＭＤＣＦ（１．４０μｍ））で被補償ファイバ１２を補償した場合のそれぞれの伝送帯域幅の波長特性を比較したグラフである。
【００６４】
図１０及び図１１に示すように、０．７９≦Ｒ≦０．８９としてＦ添加ＭＭ−ＤＣＦ１１で被補償ファイバ１２を分散補償した場合、長波長側の伝送帯域幅を大幅に高くすることができる。特に、Ｒ＝０．８３とした場合、波長１．２５μｍから波長１．６５μｍまでの波長領域の伝送帯域幅を大幅に高くすることができる。この波長特性はＧｅ添加ＭＭ−ＤＣＦで分散補償した場合、あるいは、被補償ファイバ１２を長波長側で最適化した場合に比べて、非常に広い波長領域で高い伝送帯域幅を有する。
【００６５】
［実施例５］
以下、短波長側で被補償ファイバに高い伝送帯域幅を持たせる場合を例示する。
被補償ファイバ１２は、実施例１と同様に波長１．０μｍに最適化されているＧｅ添加ＭＭＦとする。Ｆ添加ＭＭ−ＤＣＦはΔ＝０．０１、ａ＝２５μｍとし、α値はαＦ＝２．１とする。
【００６６】
図１２は、０．４６≦Ｒ≦０．５６とした場合の伝送帯域幅の波長特性を示すグラフである。また、図１３はＲ＝０．５２としてＦ添加ＭＭ−ＤＣＦ１１で分散補償した場合と被補償ファイバ１２のみの場合及びＧｅ添加ＭＭ−ＤＣＦ（Ｇｅ  ＭＭＤＣＦ（０．８５μｍ））で被補償ファイバ１２を補償した場合のそれぞれの伝送帯域幅の波長特性を比較したグラフである。
【００６７】
図１２及び図１３に示すように、０．４６≦Ｒ≦０．５６としてＦ添加ＭＭ−ＤＣＦ１１で被補償ファイバ１２を分散補償した場合、短波長側の伝送帯域幅を大幅に高くすることができる。特に、Ｒ＝０．５２とした場合、波長０．７μｍから波長０．９μｍまでの波長領域の伝送帯域幅を大幅に高くすることができる。この波長特性はＧｅ添加ＭＭ−ＤＣＦで分散補償した場合、あるいは、被補償ファイバ１２を短波長側で最適化した場合に比べて、非常に広い波長領域で高い伝送帯域幅を有する。
【００６８】
［実施例６］
被補償ファイバ１２は、実施例１と同様に波長１．０μｍに最適化されているＧｅ添加ＭＭＦとする。Ｆ添加ＭＭ−ＤＣＦはΔ＝０．０１、ａ＝２５μｍとし、α値はαＦ＝２．２とする。
【００６９】
図１４は、０．６６≦Ｒ≦０．７６とした場合の伝送帯域幅の波長特性を示すグラフである。また、図１５はＲ＝０．７２としてＦ添加ＭＭ−ＤＣＦ１１で分散補償した場合と被補償ファイバ１２のみの場合及びＧｅ添加ＭＭ−ＤＣＦ（Ｇｅ  ＭＭＤＣＦ（０．８５μｍ））で被補償ファイバ１２を補償した場合のそれぞれの伝送帯域幅の波長特性を比較したグラフである。
【００７０】
図１４及び図１５に示すように、０．６６≦Ｒ≦０．７６としてＦ添加ＭＭ−ＤＣＦ１１で被補償ファイバ１２を分散補償した場合、短波長側の伝送帯域幅を大幅に高くすることができる。特に、Ｒ＝０．７２とした場合、波長０．７μｍから波長０．９μｍまでの波長領域の伝送帯域幅を大幅に高くすることができる。この波長特性はＧｅ添加ＭＭ−ＤＣＦで分散補償した場合、あるいは、被補償ファイバ１２を短波長側で最適化した場合に比べて、非常に広い波長領域で高い伝送帯域幅を有する。
【００７１】
［実施例７］
被補償ファイバ１２は、実施例１と同様に波長１．０μｍに最適化されているＧｅ添加ＭＭＦとする。Ｆ添加ＭＭ−ＤＣＦはΔ＝０．０１、ａ＝２５μｍとし、α値はαＦ＝２．３とする。
【００７２】
図１６は、０．７４≦Ｒ≦０．８４とした場合の伝送帯域幅の波長特性を示すグラフである。また、図１７はＲ＝０．８０としてＦ添加ＭＭ−ＤＣＦ１１で分散補償した場合と被補償ファイバ１２のみの場合及びＧｅ添加ＭＭ−ＤＣＦ（Ｇｅ  ＭＭＤＣＦ（０．８５μｍ））で被補償ファイバ１２を補償した場合のそれぞれの伝送帯域幅の波長特性を比較したグラフである。
【００７３】
図１６及び図１７に示すように、０．７４≦Ｒ≦０．８４としてＦ添加ＭＭ−ＤＣＦ１１で被補償ファイバ１２を分散補償した場合、短波長側の伝送帯域幅を大幅に高くすることができる。特に、Ｒ＝０．８０とした場合、波長０．７μｍから波長０．９μｍまでの波長領域の伝送帯域幅を大幅に高くすることができる。この波長特性はＧｅ添加ＭＭ−ＤＣＦで分散補償した場合、あるいは、被補償ファイバ１２を短波長側で最適化した場合に比べて、非常に広い波長領域で高い伝送帯域幅を有する。
【図面の簡単な説明】
【００７４】
【図１】Ｇｅ添加ファイバ及びＦ添加ファイバの最適α値の波長依存性を示すグラフである。
【図２】本発明の光導波路の一例を示す構成図である。
【図３】実施例１で用いたＦ添加ＭＭ−ＤＣＦで被補償ファイバを補償した場合の伝送帯域幅の波長特性（０．２≦Ｒ≦０．３）を示すグラフである。
【図４】実施例１で用いたＦ添加ＭＭ−ＤＣＦで被補償ファイバを補償した場合の伝送帯域幅の波長特性（０．３２≦Ｒ≦０．４２）を示すグラフである。
【図５】実施例１で用いたＦ添加ＭＭ−ＤＣＦで被補償ファイバを補償した場合、被補償ファイバのみの場合、Ｇｅ添加ＭＭ−ＤＣＦで被補償ファイバを補償した場合のそれぞれの伝送帯域幅の波長特性を示すグラフである。
【図６】実施例２で用いたＦ添加ＭＭ−ＤＣＦで被補償ファイバを補償した場合の伝送帯域幅の波長特性を示すグラフである。
【図７】実施例２で用いたＦ添加ＭＭ−ＤＣＦで被補償ファイバを補償した場合、被補償ファイバのみの場合、Ｇｅ添加ＭＭ−ＤＣＦで被補償ファイバを補償した場合のそれぞれの伝送帯域幅の波長特性を示すグラフである。
【図８】実施例３で用いたＦ添加ＭＭ−ＤＣＦで被補償ファイバを補償した場合の伝送帯域幅の波長特性を示すグラフである。
【図９】実施例３で用いたＦ添加ＭＭ−ＤＣＦで被補償ファイバを補償した場合、被補償ファイバのみの場合、Ｇｅ添加ＭＭ−ＤＣＦで被補償ファイバを補償した場合のそれぞれの伝送帯域幅の波長特性を示すグラフである。
【図１０】実施例４で用いたＦ添加ＭＭ−ＤＣＦで被補償ファイバを補償した場合の伝送帯域幅の波長特性を示すグラフである。
【図１１】実施例４で用いたＦ添加ＭＭ−ＤＣＦで被補償ファイバを補償した場合、被補償ファイバのみの場合、Ｇｅ添加ＭＭ−ＤＣＦで被補償ファイバを補償した場合のそれぞれの伝送帯域幅の波長特性を示すグラフである。
【図１２】実施例５で用いたＦ添加ＭＭ−ＤＣＦで被補償ファイバを補償した場合の伝送帯域幅の波長特性を示すグラフである。
【図１３】実施例５で用いたＦ添加ＭＭ−ＤＣＦで被補償ファイバを補償した場合、被補償ファイバのみの場合、Ｇｅ添加ＭＭ−ＤＣＦで被補償ファイバを補償した場合のそれぞれの伝送帯域幅の波長特性を示すグラフである。
【図１４】実施例６で用いたＦ添加ＭＭ−ＤＣＦで被補償ファイバを補償した場合の伝送帯域幅の波長特性を示すグラフである。
【図１５】実施例６で用いたＦ添加ＭＭ−ＤＣＦで被補償ファイバを補償した場合、被補償ファイバのみの場合、Ｇｅ添加ＭＭ−ＤＣＦで被補償ファイバを補償した場合のそれぞれの伝送帯域幅の波長特性を示すグラフである。
【図１６】実施例７で用いたＦ添加ＭＭ−ＤＣＦで被補償ファイバを補償した場合の伝送帯域幅の波長特性を示すグラフである。
【図１７】実施例７で用いたＦ添加ＭＭ−ＤＣＦで被補償ファイバを補償した場合、被補償ファイバのみの場合、Ｇｅ添加ＭＭ−ＤＣＦで被補償ファイバを補償した場合のそれぞれの伝送帯域幅の波長特性を示すグラフである。
【符号の説明】
【００７５】
１０…光導波路、１１…Ｆ添加ＭＭ−ＤＣＦ、１２…被補償ファイバ、１３…接続点。
【図１】
2006221042.tif 000006
【図２】
2006221042.tif 000007
【図３】
2006221042.tif 000008
【図４】
2006221042.tif 000009
【図５】
2006221042.tif 000010
【図６】
2006221042.tif 000011
【図７】
2006221042.tif 000012
【図８】
2006221042.tif 000013
【図９】
2006221042.tif 000014
【図１０】
2006221042.tif 000015
【図１１】
2006221042.tif 000016
【図１２】
2006221042.tif 000017
【図１３】
2006221042.tif 000018
【図１４】
2006221042.tif 000019
【図１５】
2006221042.tif 000020
【図１６】
2006221042.tif 000021
【図１７】
2006221042.tif 000022